(57)【特許請求の範囲】
【請求項１】
少なくとも難水溶性のリン酸カルシウム化合物と珪酸カルシウム水和物とを含有する脱リン材。
【請求項２】
前記リン酸カルシウム化合物が水酸アパタイトである請求項１記載の脱リン材。
【請求項３】
リン酸カルシウム化合物が全リンとして１〜７重量％含有されている請求項１記載の脱リン材。
【請求項４】
前記珪酸カルシウム水和物が、トバモライトからなる請求項１記載の脱リン材。
【請求項５】
オルトリン酸塩含有汚水を珪酸カルシウム水和物の充填層を通した後、難水溶性のリン酸カルシウム化合物と珪酸カルシウム水和物とを含有する脱リン材の充填層に通すことを特徴とする脱リン方法。
【発明の詳細な説明】
【０００１】
【産業上の利用分野】
本発明は、特定の成分から構成される汚水処理用の脱リン材及びそれを利用する汚水の脱リン方法に関するものである。
【０００２】
【従来の技術及び発明が解決しようとする課題】
従来から、汚水の脱リン材として、珪酸カルシウム水和物が公知である（特公平２−２０３１５号公報）。この脱リン材は、脱リン材として相当優れた効果を発揮しているが、汚水中のオルトリン酸イオン濃度が低くなるにつれて、珪酸カルシウム水和物とオルトリン酸イオンの反応が遅くなり、その結果、単位時間当りのリンの除去量が低下するという問題があった。本発明の課題は、汚水中のオルトリン酸イオンの濃度が低くてもリンの除去率を向上させ得る汚水処理用脱リン材及び汚水の脱リン方法を提供することにある。
【０００３】
【課題を解決するための手段】
本請求項１の発明は、前記の課題を解決するために、少なくとも難水溶性のリン酸カルシウム化合物と珪酸カルシウム水和物とを含有する脱リン材とする。本請求項５の発明は、まずオルトリン酸塩含有汚水を珪酸カルシウム水和物の充填層を通して浄化処理した後、その浄化処理された処理水を、難水溶性のリン酸カルシウム化合物と珪酸カルシウム水和物とを含有する脱リン材が充填させた充填層に通すという手段を採用する。
【０００４】
【作用】
請求項１の発明の脱リン材においては、まず、その脱リン材中の珪酸カルシウム水和物のカルシウムが汚水に徐々に溶出する。そして前記カルシウムイオンが汚水中のオルトリン酸イオンと反応して脱リン材表面に難水溶性のリン酸カルシウム化合物として晶析する。しかしながら、この反応系の中にはまだ種結晶の存在しない状態下での反応であるためカルシウムイオンとオルトリン酸イオンとの反応はゆっくり進む。
【０００５】
しかしながら、この反応系に難水溶性のリン酸カルシウム化合物とともに脱リン材が存在するので、この難水溶性のリン酸カルシウム化合物が種結晶の働きをし、この結晶の上に前記カルシウムイオンとオルトリン酸イオンとが反応した難水溶性のリン酸カルシウムが本発明の脱リン材の表面で晶析する。従って、汚水中のオルトリン酸塩の濃度が低くてもリンの除去が従来技術より促進される。
【０００６】
請求項５の発明においては前段の反応過程で、オルトリン酸塩を含有する汚水が予め珪酸カルシウム水和物が充填されている層に通されるので、そのとき、珪酸カルシウム水和物から溶出したカルシウムイオンがオルトリン酸イオンと反応し、珪酸カルシウム水和物の表面に難水溶性リン酸カルシウム化合物として晶析するが、一部過飽和状態で溶存する。次に汚水が後段の過程で供給されるので、過飽和状態で溶存する難水溶性のリン酸カルシウム化合物と本発明に係る脱リン材からさらに溶出してくるカルシウムイオンと汚水中に残存するオルトリン酸イオンとの反応物が本発明の脱リン材の表面に析出する。要するに、前段の過程で析出が不十分である難水溶性リン酸イオンカルシウム化合物を前段の過程で過剰に溶出したカルシウムイオンと本発明の脱リン材から溶出するカルシウムイオンを利用して予め生成している難水溶性リン酸カルシウム化合物の結晶の上に晶析させる。ちなみに、重炭酸イオンを含む汚水の場合、重炭酸イオンのほとんどは前段の珪酸カルシウム水和物に炭酸カルシウムとして沈着し、後段での晶析反応を妨害しにくくなる。
【０００７】
【実施例１及び２、並びに比較実験１及び２】
（脱リン材の製造）
リン酸溶液を消石灰で凝集沈澱処理した後、その処理物が脱水処理された、いわゆる石灰処理汚泥を、この実施例の脱リン材のリン酸質原料として準備した。この石灰処理汚泥は、水分を６６重量％含有しているとともに、主成分としてＣａＨＰＯ４・２Ｈ２Ｏ（ブラッシャイト）を、そして副成分として炭酸カルシウムをそれぞれ含んでいた。また、この石灰処理汚泥は乾燥ベースで１８．５重量％のリンを含有していた。さらに、この汚泥を１００重量部の水に１重量部を溶解させると、６．９のｐＨ値を示し、０．５９％のオルトリン酸態リンを溶出した。
【０００８】
この実施例の脱リン材の他の構成成分である珪酸カルシウム水和物として、周知の方法で製造した高温高圧蒸気養生された含水率３０重量％の軽量気泡コンクリートを破砕することによって準備した。
さらに、早強セメント、フライアッシュ粉末及び前記軽量気泡コンクリート製造過程の途中に副生する軽量気泡コンクリート未養生物（以下、単に未養生物という）をそれぞれ準備した。
【０００９】
前記各種の原料、すなわち石灰処理汚泥：珪酸カルシウム水和物：セメント：フライアッシュ：未養生物を１０：４０：４：４：４２の重量割合で混合して、得られた混合物は、表面積を大きくして蒸気養生し易くするために加圧プレス機で外径８０ｍｍ、内径３０ｍｍ、及び高さ８０ｍｍのラッシヒリング状に成形された。得られた成形物をオートクレーブ中で１．０ＭＰａ×１８０℃の条件下で蒸気養生して、この実施例の脱リン材を製造した。
【００１０】
（人工汚水）
Ｋ２ＨＰＯ４及びＫＨ２ＰＯ４をそれぞれ２．８１２ｇ及び２．１９７ｇ、水１ｌに溶解し、得られた溶液をさらに水で希釈してこの実験に使用する人工汚水として調合した。
【００１１】
（脱リン試験）
前記脱リン材を一旦微粉砕し、その微粉砕された脱リン材を、１ｌの汚水中にオルトリン酸態リンを５．１２ｍｇ含有する人工汚水１００ｍｌに対して種々の量添加して、脱リン材混合人工汚水を１分間に３０回振盪する振盪器に１時間かけた後に、どれくらいのオルトリン酸態リンが除去されるかを実験した（実施例１）。実験後、得られた懸濁液を▲ろ▼過し、▲ろ▼液のｐＨ及びオルトリン酸態リンの残存量を測定した結果を表１に示す。
【００１２】
【表１】
0003627988.tif 000002
【００１３】
比較のために、従来技術の脱リン材として多孔質珪酸カルシウム水和物だけを前記同様に添加した実験を行った（比較例１）。
その結果を表２に示す。本実施例は比較例に比べて同じ添加量でオルトリン酸の除去率が高いことが判明した。
【００１４】
【表２】
0003627988.tif 000003
【００１５】
１ｌの汚水中にオルトリン酸態リンを５．１２ｍｇ含有する人工汚水１００ｍｌに対して前記実施例１で使用した脱リン材５００ｍｇを添加して脱リン材混合人工汚水とし、これを１分間に３０回振盪する振盪器に種々の時間かけて脱リン実験を行った。実験後得られた懸濁液を▲ろ▼過し、▲ろ▼液のｐＨ及びオルトリン酸態リンの残存量を測定した（実施例２）。その実験結果を表３に示す。
【００１６】
【表３】
0003627988.tif 000004
【００１７】
比較のために、従来技術の脱リン材として多孔質珪酸カルシウム水和物だけ前記同様に添加した実験を行った（比較例２）。その結果を表４に示す。本実施例は比較例に比べて短時間でオルトリン酸態リンを除去することが判った。
【００１８】
【表４】
0003627988.tif 000005
【００１９】
【実施例３】
（脱リン材の製造）
前記実施例１及び２に使用した石灰処理汚泥８５重量部と早強セメント１５重量部の割合からなる混合物を撹拌機で十分撹拌した後、前記と同様の装置及び条件で養生した。得られた養生物を粉砕してこの実施例の脱リン材を製造した。この粉末をＸ線回折で分析したところ、その主成分は水酸アパタイトであり、他に炭酸カルシウムが含まれていることが確認された。そのＸ線回折チャートを図１に示す。
次に、前記養生物と多孔質珪酸カルシウム水和物とを種々の割合で混合して、この実施例の脱リン材を製造した。
【００２０】
（人工汚水及び脱リン実験）
オルトリン酸態リンを水１ｌに４．６８ｍｇ含有する人工汚水１００ｍｌを調合し、それに前記で製造した脱リン材を３００ｍｇ添加して、その懸濁物を１時間前記と同様に振盪させた。この実験に用いた実験水準の脱リン材の組成割合及び全リンの含有率を表５に示す。
【００２１】
【表５】
0003627988.tif 000006
【００２２】
また、前記懸濁液を▲ろ▼過してその▲ろ▼液のｐＨ、それに含まれているオルトリン酸態リン及びカルシウムイオンの濃度を測定し表６の結果を得た。
【００２３】
【表６】
0003627988.tif 000007
【００２４】
脱リン材中の全リンの含有率（表５参照）とリンの除去率（表６）との関係を図２に示す。図２から明白な通り本発明の脱リン材中には所定量のリンが含有されているとリンの除去率は高くなる。好ましくは、全リンとして２〜７重量％含有している本発明の脱リン材の方が脱リン効果が大きい。
【００２５】
【実施例４】
直径５０ｍｍ、長さ３００ｍｍのカラムに平均粒径５〜１０ｍｍの多孔質珪酸カルシウム水和物を５００ｍｌ充填した。そしてこのカラムにそれと同じ大きさのカラムを直列に接続するとともに、後者のカラムに次の脱リン材を５００ｍｌ充填した。すなわち、この脱リン材は、まず、実施例１及び実施例２の製造方法に準じて、構成成分の配合割合を変化させてラッシヒリング形状の脱リン材を４種製造し、それらをジョウクラッシャで粗破砕して平均粒径５〜１０ｍｍの脱リン材に篩分けしたものである。なお、前記４種の脱リン材の組成は表７の通りである。またこの脱リン材の粉末をＸ線回折で分析した結果を図３に示す。全リンの含有率の分析結果を表８に示す。
【００２６】
【表７】
0003627988.tif 000008
【００２７】
【表８】
0003627988.tif 000009
【００２８】
上記のように設置された実験装置にオルトリン酸態リン濃度が４．７４ｍｇ／ｌの人工汚水を１，０００ｍｌ／ｈｒの速度で通水して１週間後処理水の特性を測定した。それらの結果を表９に示す。なお、比較のため多孔質珪酸カルシウムのみに同様に通水させた結果も併せて表９に示した（比較例３）。
表９から判るように、本実施例は、比較例に比べてオルトリン酸態リンの除去率が高い。
【００２９】
【表９】
0003627988.tif 000010
【００３０】
本発明は、その根本的技術思想を踏襲してその効果を著しく損なわない限度において前記実施の態様の一部を、例えば次のように変更することができる。
（１）リン酸質原料として、リン酸カルシウム、リン酸水素カルシウム、水酸アパタイト等、いずれのオルトリン酸塩を使用することができる。
（２）脱リン材の形状、脱リン材を充填するカラムの容積比、カラムへの通水速度も被処理水である汚水の性状に合わせて効率的に脱リンできるよう種々変更できる。
【００３１】
（３）有機物や窒素化合物をオルトリン酸塩とともに含有する被処理水を処理する場合、前段の過程で微生物を担持した珪酸カルシウム水和物を使用することができる。
（４）本発明に係る脱リン材は、他の汚水処理方法、例えば活性汚泥法が採用されている過程において曝気槽に添加して汚水処理に利用することができる。オルトリン酸塩を含有する水が入っている池や湖の脱リンを行う場合、それらに直接本発明の脱リン材を散布することも可能である。
【００３２】
【発明の効果】
以上詳述したように、本発明は、比較的低濃度のリンを含有する廃水の処理においてもリンの除去を可能にするという優れた効果を発揮する。
【図面の簡単な説明】
【図１】本発明の実施例３に使用した脱リン材のＸ線回折チャートである。
【図２】脱リン材中の全リンの含有率とリンの除去率との関係を示す線図である。
【図３】前記と同じく実施例４に使用した前記同様のチャートである。
【図１】
0003627988.tif 000011
【図２】
0003627988.tif 000012
【図３】
0003627988.tif 000013